(57)【要約】【課題】  本発明の課題は、鮮明発色性を有し繊維間摩擦抵抗の低い、特にニットに代表される衣料用に適した繊維のためのセルロース脂肪酸エステル組成物、およびそれからなる繊維とその製造方法を提供することにある。【解決手段】  アシル基の少なくとも一部が炭素数３〜１８であるセルロース脂肪酸エステル７０〜９９．９重量％と高級脂肪酸モノカルボン酸エステル、脂肪酸アミド、シリコーン共重合体から選ばれる少なくとも１種を０．１〜５重量％とを少なくとも含んでなることを特徴とするセルロース脂肪酸エステル組成物であり、このセルロース脂肪酸エステル組成物を溶融紡糸することにより、良好な力学特性を有する繊維を得ることができる。【選択図】  なし【特許請求の範囲】
【請求項１】
アシル基の少なくとも一部が炭素数３〜１８であるセルロース脂肪酸エステル７０〜９９．９重量％と高級脂肪酸モノカルボン酸エステル、脂肪酸アミド、シリコーン共重合体から選ばれる少なくとも１種の滑剤０．１〜５重量％とを少なくとも含んでなることを特徴とするセルロース脂肪酸エステル組成物。
【請求項２】
滑剤が室温で固体であることを特徴とする請求項１記載のセルロース脂肪酸エステル組成物。
【請求項３】
可塑剤を２〜３０重量％を少なくとも含んでなることを特徴とする請求項１または２記載のセルロース脂肪酸エステル組成物。
【請求項４】
２６０℃、１２０ｓ−１での溶融粘度が５〜５００Ｐａ・ｓの範囲であることを特徴とする請求項１から３のいずれか一項記載のセルロース脂肪酸エステル組成物。
【請求項５】
アシル基の少なくとも一部が炭素数３〜１８であるセルロース脂肪酸エステル７０〜９９．９重量％と高級脂肪酸モノカルボン酸エステル、脂肪酸アミド、シリコーン共重合体から選ばれる少なくとも１種の滑剤０．１〜５重量％とを少なくとも含むことを特徴とするセルロース脂肪酸エステル組成物からなるセルロース脂肪酸エステル繊維。
【請求項６】
アシル基の少なくとも一部が炭素数３〜１８であるセルロース脂肪酸エステル７０〜９９．９重量％と高級脂肪酸モノカルボン酸エステル、脂肪酸アミド、シリコーン共重合体から選ばれる少なくとも１種の滑剤０．１〜５重量％とを少なくとも含むセルロース脂肪酸エステル組成物を溶融紡糸することを特徴とするセルロース脂肪酸エステル繊維の製造方法。
【発明の詳細な説明】
【技術分野】
【０００１】
本発明は、優れた力学特性と鮮明発色性を有し、繊維間の摩擦抵抗が低く、特に製編に適した繊維のためのセルロース脂肪酸エステル組成物およびそれからなる繊維とその製造方法に関するものである。
【背景技術】
【０００２】
セルロースエステルやセルロースエーテル等のセルロース系材料は、地球上で最も大量に生産されるバイオマス系材料として、また自然環境下にて生分解可能な材料として、昨今、大きな注目を集めつつある。加えて、セルロース系材料は屈折率が低いため、それを繊維にした場合には鮮明発色性に優れるという長所も併せ持っている。
【０００３】
セルロース系繊維は、溶融紡糸法によって繊維化することはできないため、溶媒を使用する湿式あるいは乾式の製糸方法によって製造されているが、この溶媒には有害なものが多く環境負荷が懸念される。また、溶液紡糸では生産速度が遅く、溶媒の回収による費用増加もあるためコストが高いことも課題である。
【０００４】
このため環境負荷の低減および生産性向上を目的として、セルロース脂肪酸エステルを溶融紡糸して繊維を得る技術が提案されている（特許文献１参照）。しかしながら、このようにして得られたセルロース脂肪酸エステル繊維は代表的な合成繊維であるポリエステル繊維等に比べて繊維間摩擦抵抗が高いという問題があった。
【０００５】
セルロース脂肪酸エステル繊維表面の摩擦抵抗を低減する方法として、すでに酸化チタン粒子を添加する技術が検討されてきた（特許文献２参照）。しかし、酸化チタン粒子に代表される一般的な粒子を添加すると、繊維が白濁するためにセルロース脂肪酸エステルの特徴である鮮明発色性が十分に発現できないという問題がある。
【０００６】
ニットに代表される衣料用用途においては、特にセルロース脂肪酸エステルの鮮明発色性が要求される分野であるが、繊維間の摩擦が大きいことに起因した編み地の引きつれが生じるという問題が明らかになった。これを改善するための、耐久性がよい、セルロース脂肪酸エステルの鮮明発色性を有し、繊維間摩擦抵抗の低い繊維がないというのが現状である。
【特許文献１】特開２００４−１８２９７９号公報（第１頁）
【特許文献２】特開２００４−１９６９８０号公報（第１頁）
【発明の開示】
【発明が解決しようとする課題】
【０００７】
本発明の課題は、上記従来技術の問題点を解決し、鮮明発色性かつ繊維間の摩擦抵抗が低い、特にニットに代表される衣料用に適した繊維のためのセルロース脂肪酸エステル組成物、およびそれからなる繊維とその製造方法を提供することにある。
【課題を解決するための手段】
【０００８】
本発明者らは、上記の課題を解決するために鋭意検討を行った結果、特定の有機化合物をセルロース脂肪酸エステルに加えることにより、セルロース脂肪酸エステルの鮮明発色性を損なわず、繊維間の摩擦抵抗を低減できることを見出し、本発明を完成するに至った。すなわち本発明は、下記の構成を有するものである。
【０００９】
本発明の第１の発明は、アシル基の少なくとも一部が炭素数３〜１８であるセルロース脂肪酸エステル７０〜９９．９重量％と高級脂肪酸モノカルボン酸エステル、脂肪酸アミド、シリコーン共重合体から選ばれる少なくとも１種を０．１〜５重量％とを少なくとも含んでなることを特徴とするセルロース脂肪酸エステル組成物である。
【００１０】
また、本発明の第２の発明は、アシル基の少なくとも一部が炭素数３〜１８であるセルロース脂肪酸エステル７０〜９９．９重量％と高級脂肪酸モノカルボン酸エステル、脂肪酸アミド、シリコーン共重合体から選ばれる少なくとも１種を０．１〜５重量％とを少なくとも含むセルロース脂肪酸エステル組成物からなることを特徴とするセルロース脂肪酸エステル繊維である。
【００１１】
また、本発明の第３の発明は、アシル基の少なくとも一部が炭素数３〜１８であるセルロース脂肪酸エステル７０〜９９．９重量％と高級脂肪酸モノカルボン酸エステル、脂肪酸アミド、シリコーン共重合体から選ばれる少なくとも１種を０．１〜５重量％とを少なくとも含むセルロース脂肪酸エステル組成物を溶融紡糸することを特徴とするセルロース脂肪酸エステル繊維の製造方法である。
【発明の効果】
【００１２】
本発明によれば、熱流動性および曳糸性に優れており、溶融紡糸による繊維化が容易であるセルロース脂肪酸エステル組成物が得られる。
【００１３】
また、本発明によれば、優れた発色性、耐久性を有し、繊維間の摩擦抵抗が低く、特にニット等の衣料用用途に適しているセルロース脂肪酸エステル組成物からなる繊維が得られる。
【００１４】
また、本発明によれば、セルロース脂肪酸エステル組成物からなる優れた特性を持つ繊維を、生産性が高く環境負荷が低い方法で製造することができる。
【発明を実施するための最良の形態】
【００１５】
以下、本発明のセルロース脂肪酸エステル組成物について詳細に説明する。
【００１６】
本発明のセルロース脂肪酸エステル組成物は、高級脂肪酸モノカルボン酸エステル、脂肪酸アミド、シリコーン共重合体から選ばれる少なくとも１種の滑剤を０．１〜５重量％の範囲で含有するものである。該滑剤の含有量が０．１重量％以上で、繊維としたときの繊維間の摩擦低減効果が大きく、また、その含有量が５重量％以下で、曳糸性が十分となり溶融紡糸が可能となる。セルロース脂肪酸エステル組成物における、該滑剤の組成物全体に対する含有量は、０．５重量％以上が好ましく、１重量％以上がより好ましい。また、３重量％以下が好ましく、２重量％以下がより好ましい。
【００１７】
本発明で用いられる滑剤は室温（２０℃）で固体であることが好ましい。室温で固体であることで、最終製品であるセルロース脂肪酸エステル繊維を使用する際に臭気の問題がなく、耐久性が向上するためである。より好ましくは滑剤が４０℃で固体であることである。
【００１８】
本発明で用いられる滑剤は非水溶性であることが好ましい。本発明における非水溶性とは、２０℃の温度の水に１重量％未満(１０ｇ／Ｌ)溶解することをいう。例えば、非水溶性の滑剤を含んでなるセルロース混合脂肪酸エステル組成物からなる繊維は、衣服等の最終製品になるまでに通過するいくつかの工程において水と接することになるが、水中で滑剤が除去されにくい。従って、非水溶性の滑剤は効率よく繊維間の摩擦係数を低減することができる。
【００１９】
本発明で用いられる高級脂肪酸モノカルボン酸エステルはセルロース脂肪酸エステルとのなじみ易さの点から、表面に少量ずつブリードアウトするために長期にわたり顕著な摩擦低減効果を有する。高級脂肪酸モノカルボン酸エステルの炭素数は３４〜６５であるのが好ましい。好ましくは４０〜６２である。炭素数を３４以上にすることで、高級脂肪酸モノカルボン酸エステルの耐熱性が向上し、組成物の色調が良好になる。６５以下にすることで、セルロース脂肪酸エステルとの相溶性が向上し、ポリマー表面の摩擦低減効果が良好に発揮される。
【００２０】
高級脂肪酸モノカルボン酸エステルの具体例としては、モンタン酸ヘキシルエステル、モンタン酸セリル、リグノセリン酸ヘキシルエステル、リグノセリン酸メリシル、リグノセリン酸オクタコシル、リグノセリン酸セリル、セロチン酸メリシル、セロチン酸セリル等が挙げられる。
【００２１】
高級脂肪酸モノカルボン酸エステルの副成分は遊離脂肪酸、遊離アルコール、炭化水素のいずれが入っていても本願の目的を達成できる。
【００２２】
本発明では高級脂肪酸モノカルボン酸エステルを主成分とする天然のワックス類を好ましく使用できる。天然ワックスとしては羊毛ロウ、蜜ロウ、カルナウバワックス、イボタロウ等が挙げられる。耐熱性の観点から、カルナウバワックス、イボタロウがより好ましく、カルナウバワックスがさらに好ましい。
【００２３】
本発明で用いられる脂肪酸アミドは脂肪酸ビスアミドとしては、アルキル置換型の脂肪酸モノアミドであることが好ましい。具体的には脂肪酸ビスアミドやアルキル置換型の脂肪酸モノアミドを用いることができるが、これらの化合物は、通常の脂肪酸モノアミドに比べてアミドの反応性が低く、溶融成形時において副反応が起こりにくい。また、高分子量のものが多いため、一般に耐熱性が良く、昇華しにくいという特徴がある。特に、脂肪酸ビスアミドは、アミドの反応性がさらに低いため副反応が起こりにくく、また、高分子量であるため耐熱性が良く、昇華しにくいことからより好ましい。
【００２４】
本発明でいう脂肪酸ビスアミドは、飽和脂肪酸ビスアミド、不飽和脂肪酸ビスアミド、芳香族系ビスアミド等の１分子中にアミド結合を２つ有する化合物を指し、例えば、メチレンビスカプリル酸アミド、メチレンビスカプリン酸アミド、メチレンビスラウリン酸アミド、メチレンビスミリスチン酸アミド、メチレンビスパルミチン酸アミド、メチレンビスステアリン酸アミド、メチレンビスイソステアリン酸アミド、メチレンビスベヘニン酸アミド、メチレンビスオレイン酸アミド、メチレンビスエルカ酸アミド、エチレンビスカプリル酸アミド、エチレンビスカプリン酸アミド、エチレンビスラウリン酸アミド、エチレンビスミリスチン酸アミド、エチレンビスパルミチン酸アミド、エチレンビスステアリン酸アミド、エチレンビスイソステアリン酸アミド、エチレンビスベヘニン酸アミド、エチレンビスオレイン酸アミド、エチレンビスエルカ酸アミド、ブチレンビスステアリン酸アミド、ブチレンビスベヘニン酸アミド、ブチレンビスオレイン酸アミド、ブチレンビスエルカ酸アミド、ヘキサメチレンビスステアリン酸アミド、ヘキサメチレンビスベヘニン酸アミド、ヘキサメチレンビスオレイン酸アミド、ヘキサメチレンビスエルカ酸アミド、ｍ−キシリレンビスステアリン酸アミド、ｍ−キシリレンビス−１２−ヒドロキシステアリン酸アミド、ｐ−キシリレンビスステアリン酸アミド、ｐ−フェニレンビスステアリン酸アミド、ｐ−フェニレンビスステアリン酸アミド、Ｎ，Ｎ’−ジステアリルアジピン酸アミド、Ｎ，Ｎ’−ジステアリルセバシン酸アミド、Ｎ，Ｎ’−ジオレイルアジピン酸アミド、Ｎ，Ｎ’−ジオレイルセバシン酸アミド、Ｎ，Ｎ’−ジステアリルイソフタル酸アミド、Ｎ，Ｎ’−ジステアリルテレフタル酸アミド、メチレンビスヒドロキシステアリン酸アミド、エチレンビスヒドロキシステアリン酸アミド、ブチレンビスヒドロキシステアリン酸アミド、ヘキサメチレンビスヒドロキシステアリン酸アミド等が挙げられる。
【００２５】
また、本発明でいうアルキル置換型の脂肪酸モノアミドとは、飽和脂肪酸モノアミドや不飽和脂肪酸モノアミド等のアミド水素をアルキル基で置き換えた構造の化合物を指し、例えば、Ｎ−ラウリルラウリン酸アミド、Ｎ−パルミチルパルミチン酸アミド、Ｎ−ステアリルステアリン酸アミド、Ｎ−ベヘニルベヘニン酸アミド、Ｎ−オレイルオレイン酸アミド、Ｎ−ステアリルオレイン酸アミド、Ｎ−オレイルステアリン酸アミド、Ｎ−ステアリルエルカ酸アミド、Ｎ−オレイルパルミチン酸アミド等が挙げられる。該アルキル基は、その構造中にヒドロキシル基等の置換基が導入されていても良く、例えば、メチロールステアリン酸アミド、メチロールベヘニン酸アミド、Ｎ−ステアリル−１２−ヒドロキシステアリン酸アミド、Ｎ−オレイル１２ヒドロキシステアリン酸アミド等も本発明のアルキル置換型の脂肪酸モノアミドに含むものとする。
【００２６】
本発明で用いられるシリコーン共重合体は主鎖にシリコーンを含む共重合体であり、アクリロニトリル、メタクリレート、ポリオールから選ばれる少なくとも１種以上とシリコーンの共重合体であることが好ましい。
【００２７】
本発明のセルロース脂肪酸エステル組成物は、セルロース脂肪酸エステルを７０〜９９．９重量％の範囲で含有するものである。セルロース脂肪酸エステルの含有量が７０重量％以上であると、セルロース脂肪酸エステル組成物からなる繊維が持つ鮮明発色性と吸湿性等が効果的に発現され、また９９．９重量％以下であると、高級脂肪酸モノカルボン酸エステル、脂肪酸アミド、シリコーン共重合体から選ばれる少なくとも１種による摩擦抵抗の低減効果が顕著に発現される。
【００２８】
本発明で用いられるセルロース脂肪酸エステルはアシル基の少なくとも一部が炭素数３〜１８のセルロース脂肪酸エステルである。アシル基の少なくとも一部を炭素数３〜１８とすることにより、熱流動性が向上し滑剤との分散性が良好になるのである。
【００２９】
アシル基の少なくとも一部が炭素数３〜１８であるセルロース脂肪酸エステルの具体例としては、セルロースアセテートプロピオネート、セルロースプロピオネート、セルロースアセテートブチレートおよびセルロースブチレート等を例示することができるが、なかでもセルロースにアシル基の炭素数が２であるアセチル基と炭素数が３であるプロピオニル基が結合したセルロースアセテートプロピオネートおよびセルロースにアシル基の炭素数が２であるアセチル基と炭素数が４であるブチリル基が結合したセルロースアセテートブチレートは、適度な吸湿性や良好な力学特性を有するため、本発明では特に好ましく用いられる。
【００３０】
セルロース脂肪酸エステルとして、セルロースアセテートプロピオネートおよび／またはセルロースアセテートブチレートを用いる場合、セルロース脂肪酸エステルの全置換度（ＤＳａｃｅ＋ＤＳａｃｙ）は下記式（Ｉ）を満たすことが好ましい。すなわち、セルロース脂肪酸エステルの全置換度（ＤＳａｃｅ＋ＤＳａｃｙ）が２．０以上２．９以下の範囲にあれば溶融成形に必要な組成物の熱流動性が良好であるため、溶融成形時の着色を防止することができ色調が良好な繊維特性を有する繊維が得られて好ましい。セルロース脂肪酸エステルの全置換度は、より好ましくは２．５以上であり、２．８以下である。
（Ｉ）２．９≧ＤＳａｃｅ＋ＤＳａｃｙ≧２．０
セルロースエステルの耐熱性の点から、アセチル基の置換度（ＤＳａｃｅ）とアシル基の置換度（ＤＳａｃｙ）は滑剤との混練性に優れ、かつ繊維および布帛とした場合でも熱軟化温度が高く、適度な吸湿性を有するものとなるため、下記式（ＩＩ）、（ＩＩＩ）を満たすことが好ましい。
（ＩＩ）１．５≦ＤＳａｃｅ≦２．５
（ＩＩＩ）０．５≦ＤＳａｃｙ≦１．５
アシル基の少なくとも一部が炭素数３〜１８であるセルロース脂肪酸エステルの重量平均分子量（Ｍｗ）は５．０万〜２５．０万であることが好ましい。重量平均分子量（Ｍｗ）が５．０万以上の場合、溶融紡糸して得られるセルロース脂肪酸エステル組成物からなる繊維の機械的特性（特に強度）が高くなり好ましい。また、重量平均分子量（Ｍｗ）が２５．０万以下で、溶融粘度が下がり、溶融紡糸法による安定した繊維化を行なうことができるため好ましい。良好な機械的特性と安定した溶融紡糸性の観点から、重量平均分子量（Ｍｗ）は、より好ましくは６．０万〜２２．０万であり、更に好ましくは８．０万〜２０．０万である。重量平均分子量（Ｍｗ）とは、ＧＰＣ測定により算出した値をいい、実施例にて詳細に説明する。
【００３１】
本発明のセルロース脂肪酸エステル組成物は、その流動性を高めることを目的に可塑剤を含んでもよい。可塑剤量は、熱流動性の制御および得られる繊維がセルロース脂肪酸エステルとしての特性を維持するという観点から組成物全体に対して５．０重量％〜３０重量％の範囲であることが好ましい。また、可塑剤量は１０重量％以上がより好ましく、１５重量％以上がより好ましい。また、可塑剤量は２０重量％以下が好ましい。
【００３２】
可塑剤としては、セルロース脂肪酸エステルとの相溶性が良い多価アルコール系可塑剤が好ましく、グリセリン骨格を有したエステル化合物やポリアルキレングリコール、カプロラクトン系化合物等が特に好ましく用いられる。
【００３３】
具体的なグリセリン骨格を有したエステル化合物としては、グリセリンアセテートステアレート、グリセリンアセテートパルミテート、グリセリンアセテートラウレート、グリセリンアセテートカプレート、グリセリンアセテートオレート、ジグリセリンテトラアセテート、ジグリセリンテトラプロピオネート、ジグリセリンテトラブチレート、ジグリセリンテトラカプリレートおよびジグリセリンテトララウレート等が挙げられるが、これらに限定されず、これらを単独もしくは併用して使用することができる。
【００３４】
ポリアルキレングリコールの具体的な例としては、平均分子量が好ましくは２００〜４０００であるポリエチレングリコールやポリプロピレングリコール等が挙げられるが、これらに限定されず、これらを単独もしくは併用して使用することができる。ポリアルキレングリコールの平均分子量は４００〜１０００がより好ましい。
【００３５】
また、本発明のセルロース脂肪酸エステル組成物は、安定した溶融紡糸を可能とするため、適度な流動性を有している必要があり、２６０℃、１２０ｓ−１での溶融粘度が好ましくは５〜５００Ｐａ・ｓの範囲であり、より好ましくは１０〜３００Ｐａ・ｓの範囲であり、さらに好ましくは５０〜２５０Ｐａ・ｓの範囲である。２６０℃、１２０ｓ−１での溶融粘度は、毛管形レオメーターで求める値であり、実施例で詳細に説明する。
【００３６】
本発明のセルロース脂肪酸エステル組成物は、ホスファイト系着色防止剤を含有していることが好ましい。ホスファイト系着色防止剤を含有している場合、紡糸温度が高い範囲においても着色防止効果が非常に顕著であり、得られる繊維の色調が良好になる。
【００３７】
ホスファイト系着色防止剤の配合量は、セルロース脂肪酸エステル組成物に対して０．００５重量％〜０．５重量％の範囲であることが好ましい。配合量を０．００５重量％以上とすることで加熱時のセルロース脂肪酸エステル組成物の着色を抑制することができる。
【００３８】
具体的なホスファイト系着色防止剤の具体例としては、テトラキス(２，４−ジ−ｔ−ブチルフェニル)[１，１−ビフェニル]−４，４’−ジイルビスホスホナイト、テトラキス(２，６−ジ−ｔ−ブチルフェニル)[１，１−ビフェニル]−４，４’−ジイルビスホスホナイト、テトラキス(２，６−ジ−ｔ−ブチルフェニル−４−メチル)[１，１−ビフェニル]−４，４’−ジイルビスホスホナイト、ビス(２．６−ジ−ｔ−ブチル−４−メチルフェニル)ペンタエリスリトールジホスファイト、ビス(２−ｔ―ブチル−４−クミルフェニル)ペンタエリスリトールジホスファイト、ビス(４−ｔ−ブチル−２−クミルフェニル)ペンタエリスリトールジホスファイト、ビス(２．６−ジ−ｔ−ブチル−４−エチルフェニル)ペンタエリスリトールジホスファイト、ビス(２．４−ジ−ｔ−ブチル−６−メチルフェニル)ペンタエリスリトールジホスファイトが好ましい。
【００３９】
ホスファイト系着色防止剤の配合量は、より好ましくは０．０１重量％以上であり、さらに好ましくは０．０５重量％以上である。一方、ホスファイト系着色防止剤の配合量の配合量を０．５重量％以下とすることにより、セルロースエステルの分子鎖を切断し重合度を低下することによる劣化を抑制することができ、得られる繊維の機械的特性が良好となる。ホスファイト系着色防止剤の配合量は、より好ましくは０．３重量％以下であり、さらに好ましくは０．２重量％以下である。
【００４０】
本発明のセルロース脂肪酸エステル組成物は、上述した成分以外にも、アシル基が異なる脂肪酸エステルを含む他の樹脂や、各種の添加剤、例えば、艶消し剤、消臭剤、消泡剤、整色剤、難燃剤、糸摩擦低減剤、紫外線吸収剤、赤外線吸収剤、結晶核剤、酸化防止剤、着色顔料、静電剤、抗菌剤等酸化防止剤、および難燃剤の添加剤を含んでいても構わない。
【００４１】
本発明のセルロース脂肪酸エステル組成物は繊維、フィルム、樹脂用途等の表面の摩擦係数が低いセルロース脂肪酸エステル組成物を求められる用途にいずれも好適に用いることができる。特に繊維用途ではセルロース脂肪酸エステル組成物の鮮明発色性が要求されるため、適している。
【００４２】
次に、本発明のセルロース脂肪酸エステル繊維について説明する。
【００４３】
本発明のセルロース脂肪酸エステル繊維は、アシル基の少なくとも一部が炭素数３〜１８であるセルロース脂肪酸エステル７０〜９９．９重量％と高級脂肪酸モノカルボン酸エステル、脂肪酸アミド、シリコーン共重合体から選ばれる少なくとも１種の滑剤０．１〜５重量％とを少なくとも含むセルロース脂肪酸エステル組成物からなるものである。本発明のセルロース脂肪酸エステル繊維は、このようなセルロース脂肪酸エステル組成物を用いることで、優れた力学特性と発色性を維持しながら繊維間の摩擦抵抗の低い繊維を得ることができる。セルロース脂肪酸エステルおよび高級脂肪酸モノカルボン酸エステル、脂肪酸アミド、シリコーン共重合体の詳細は前述した組成物と同じである。
【００４４】
本発明のセルロース脂肪酸エステル繊維は、可塑剤を５．０重量％〜２５．０重量％含んでいても構わない。可塑剤としては、前述した多価アルコール系可塑剤が好ましい。また、本発明のセルロース脂肪酸エステル繊維は、前述したホスファイト系着色防止剤を含んでいても構わず、発明の主旨を損ねない範囲でその他の樹脂や添加剤を含んでいても構わない。
【００４５】
セルロース脂肪酸エステル繊維の単繊維繊度は、０．１〜２０ｄｔｅｘであり、単繊維繊度がこの範囲であれば、染色により鮮明で深みのある発色性が得られ、かつ繊維としてのソフト感にも優れている。本発明のセルロース脂肪酸エステル繊維は、この単繊維繊度であれば、モノフィラメントでもマルチフィラメントでも良く、また、長繊維以外に短繊維（ステープル）でも構わない。
【００４６】
また、本発明のセルロース脂肪酸エステル繊維は、繊維の断面形状に関して特に制限がなく、真円状の円形断面であっても良いし、また、多葉形、扁平形、楕円形、Ｗ字形、Ｓ字形、Ｘ字形、Ｈ字形、Ｃ字形、田字形、井桁形および中空等の異形断面糸でも良い。
本発明のセルロース脂肪酸エステル繊維の物性は、特に限定されるものではないが、高次加工での工程通過性等の観点から、強度が０．５〜２．０ｃＮ／ｄｔｅｘであり、伸度が１０〜６０％であることが好ましい。
【００４７】
本発明のセルロース脂肪酸エステル繊維は、一般の繊維と同様に延伸や仮撚等の加工が可能である。また、製織や製編についても、一般の繊維と同等に扱うことができる。
【００４８】
本発明のセルロース脂肪酸エステル繊維について、染色方法は特に制限されず、チーズ染色、液流染色およびドラム染色等の手法を採用することができる。染料はアセテート用およびポリエステル用分散染料を好適に用いることができる。染色温度も特に限定されないが８０〜１４０℃の温度であれば、発色性と力学特性に優れた繊維または布帛を得ることができる。
【００４９】
次に、本発明のセルロース脂肪酸エステル繊維の製造方法について説明する。
【００５０】
ポリマーとしてはアシル基の少なくとも一部が炭素数３〜１８であるセルロース脂肪酸エステル７０〜９９．９重量％と高級脂肪酸モノカルボン酸エステル、脂肪酸アミド、シリコーン共重合体から選ばれる少なくとも１種の滑剤０．１〜５重量％とを少なくとも含むセルロース脂肪酸エステル組成物が用いられる。これらの成分は、例えば、２軸混練機等を用いて、溶融紡糸を行う前に混練しても構わないし、溶融紡糸を行う際にスタティックミキサー等を用いて混合しても構わない。セルロース脂肪酸エステルおよび高級脂肪酸モノカルボン酸エステル、脂肪酸アミド、シリコーン共重合体の詳細は、前述した本発明のセルロース脂肪酸エステル組成物と同じである。
【００５１】
また、このセルロース脂肪酸エステル組成物は、流動性を高める観点から可塑剤を組成物全体に対して５．０重量％〜２５．０重量％含むことが好ましい。可塑剤としては、前述した多価アルコール系可塑剤が好ましい。また、このセルロース脂肪酸エステル組成物は、前述したホスファイト系着色防止剤を含んでいても構わず、発明の主旨を損ねない範囲でその他の樹脂や添加剤を含んでいても構わない。
【００５２】
本発明では、溶融紡糸を行う前に、このセルロース脂肪酸エステル組成物を乾燥させ、組成物の含水分率を０．３％以下としておこくことが好ましい。含水分率が０．３％以下である場合、溶融紡糸時、水分により発泡することもなく、安定して紡糸を行うことができ、得られるマルチフィラメント等の繊維の機械的特性も良好となる。含水分率は、より好ましくは０．２％以下であり、更に好ましくは０．１％以下であり、最も好ましくは０．０８％以下である。
【００５３】
本発明では、このセルロース脂肪酸エステル組成物を、溶融紡糸して繊維を得ることができる。溶融紡糸を行うことにより、セルロース脂肪酸エステル組成物の溶融状態から冷却固化に至るまでに十分に発達した繊維構造を形成させることが可能となり、加えて環境負荷が小さく、生産性にも優れる。溶融紡糸の方法としては、例えば、エクストルーダーを用いた押出等を好適な手段として採用することができる。
【００５４】
溶融紡糸における紡糸温度は２２０℃〜２８０℃の範囲であることが好ましい。紡糸温度を２２０℃以上とすることにより、紡糸口金より吐出された繊維糸条の伸長粘度が十分に低下するため、メルトフラクチャー（紡糸口金孔通過時においてポリマーの剪断応力が高いと流線乱れが発生し、紡糸口金より吐出された糸条の形状が不規則になる現象）起因の短ピッチの周期斑が現れず、均一な繊維を得ることができる。更には紡糸口金より吐出された繊維糸条の細化過程がスムーズになるため、繊維特性が良好となり、また紡糸張力が過度に高くならないため糸切れが多発せず、製糸性が安定する。また、紡糸温度を２８０℃以下とすることにより、セルロース脂肪酸エステル組成物の熱分解を抑制することができるため、得られる繊維の分子量低下による機械的特性不良や着色による品位悪化が発生しない。紡糸温度は、より好ましくは２３０℃〜２７０℃であり、更により好ましくは２４０℃〜２６０℃である。
【００５５】
紡糸された繊維の引取方法は、特に制限されるものではなく、回転するローラーを用いて引き取っても良いし、ネット等で捕集しても構わない。ローラーを用いて引き取る場合の紡糸速度は５００ｍ／ｍｉｎ〜３０００ｍ／ｍｉｎであることが好ましい。紡糸速度を５００ｍ／ｍｉｎ〜３０００ｍ／ｍｉｎとすることにより、発達した繊維構造を形成することが可能となり、繊維特性に優れた繊維を得ることができる。紡糸速度は、より好ましくは１０００ｍ／ｍｉｎ〜２５００ｍ／ｍｉｎである。また、繊維を引き取った後に連続して延伸を施し、巻き取っても構わない。
【００５６】
本発明によって得られるセルロース脂肪酸エステル繊維の物性は、特に限定されるものではないが、高次加工での工程通過性等の観点から、強度が０．５〜２．０ｃＮ／ｄｔｅｘであり、伸度が１０〜６０％であることが好ましい。
【００５７】
本発明のセルロース脂肪酸エステル繊維の製造方法に関して最も好適な例は、アセチル基の平均置換度が１．８〜２．４であり、プロピオニル基の平均置換度が０．５〜０．８であり、重量平均分子量が８万〜２０万のセルロースアセテートプロピオネート７０〜８５重量％、平均分子量が２００〜４０００であるポリエチレングリコール１０〜２５重量％、高級脂肪酸モノカルボン酸エステル、脂肪酸アミド、シリコーン共重合体から選ばれる少なくとも１種の滑剤０．１〜５重量％およびホスファイト系着色防止剤０．０５〜０．２重量％を２軸エクストルーダーにより２００〜２４０℃の温度で溶融混練し、ペレット化した後、乾燥し、エクストルーダータイプの紡糸機によって、紡糸温度２４０〜２６０℃、引取速度１０００〜２５００ｍ／ｍｉｎで溶融紡糸を行い、油剤を付着させた後巻き取ってパッケージとなし繊維とすることである。
【００５８】
本発明のセルロース脂肪酸エステル繊維は衣料用繊維、産業用繊維および不織布等として用いることができ、特に、鮮明発色性かつ繊維間の摩擦抵抗が低い繊維を必要とする衣料用用途に好適に用いることができる。
【実施例】
【００５９】
以下、実施例により本発明をより詳細に説明する。実施例中の各特性値は、次の方法で求めたものである。
【００６０】
（Ａ）ＧＰＣによる重量平均分子量（Ｍｗ）測定
セルロース脂肪酸エステルの濃度が０．１５重量％となるようにテトラヒドロフランに完全に溶解させ、ＧＰＣ測定用試料とした。このＧＰＣ測定用試料を用い、下記の条件のもと、Ｗａｔｅｒｓ２６９０でＧＰＣ測定を行い、ポリスチレン換算により重量平均分子量（Ｍｗ）を求めた。なお測定回数は３回であり、その平均値をＭｗとした
・カラム    ：東ソー製ＴＳＫ  ｇｅｌ  ＧＭＨＨＲ−Ｈを２本連結
・検出器    ：Ｗａｔｅｒｓ２４１０  示差屈折計ＲＩ
・移動層溶媒：テトラヒドロフラン
・流速      ：１．０ｍＬ／分
・注入量    ：２００μＬ。
【００６１】
（Ｂ）２６０℃、１２０ｓ−１での溶融粘度
東洋精機社製キャピログラフ１Ｂを用い、Ｌ＝４０ｍｍ、Ｄ＝１ｍｍのダイにて、温度２６０℃、１２０ｓ−１（ヘッドスピード１０ｍｍ／ｍｉｎ）で測定した値（Ｐａ・ｓ）をそのまま用いた。なお、樹脂は測定前に８０℃の温度にて８ｈｒの減圧乾燥を行い、測定時には熱劣化の影響を避けるため樹脂の充填開始後１０ｍｉｎ以内に測定を行った。
【００６２】
（Ｃ）メルトフローレート
ＡＳＴＭ  Ｄ１２３８に基づき、２６０℃、荷重２．１６ｋｇの条件で算出した。
【００６３】
（Ｄ）単繊維繊度
長さ１００ｍのかせを作り、重量を測定し１００倍することでマルチフィラメントのトータル繊度を測定し、これを単繊維数で除して単繊維繊度を求めた。
【００６４】
（Ｅ）強伸度
温度２０℃、湿度６５％の環境下において、島津製作所製オートグラフＡＧ−５０ＮＩＳＭＳ形を用い、試料長２０ｃｍ、引張速度２０ｃｍ／ｍｉｎの条件で引張試験を行って、最大荷重の示す点の応力（ｃＮ）を繊度（ｄｔｅｘ）で除した値を強度（ｃＮ／ｄｔｅｘ）とした。またそのときの伸度を伸度（％）とした。なお測定回数は５回であり、その平均値を強度と伸度とした。
【００６５】
（Ｆ）筒編み作成
評価すべきフィラメントを２７ゲージの靴下編機［小池機械製作所（株）製］により筒編地を編成した。
【００６６】
（Ｇ）精練方法
評価すべき筒編地を攪拌しながら７０℃湯浴中で２０分間煮沸し、続いて水洗、乾燥を行った。
【００６７】
（Ｈ）静摩擦係数
精練した筒編地を解除した糸を用いて、油剤を除去した状態の糸の摩擦係数を測定した。糸を歪計１に通し、ローラ３に通した後撚りを２回かけ歪計２に送り糸速０．０２５ｍ／ｍｉｎの速度で走行させた。このとき、入張力（Ｔ１）、引取側張力（Ｔ２）の最大点を１０点取り、次式によって摩擦係数を測定した。この１０点の平均値を静摩擦係数とした。
【００６８】
μ＝ｌｏｇ（Ｔ２／Ｔ１）×０．４７１３３
静摩擦係数が０．１１未満を◎、０．１１〜０．１５を○、０．１５〜０．１６を△、０．１６より大きい時には×とした。◎、○は摩擦低減効果が顕著であり、△は問題のないレベルである。
（Ｉ）染色性評価
精練した筒編地を用いて染色は下記の条件で行い、染色後、６０℃×２０ｍｉｎの還元洗浄を行い、水洗・乾燥した。
・染料  Ｋａｙａｌｏｎ  Ｐｏｌｙｅｓｔｅｒ  Ｂｌｕｅ  ＥＢＬ−Ｅ
・染料濃度  １．０％ｏｗｆ  、  浴比  １：３０
・染色温度  ８０℃  、  染色時間  ６０ｍｉｎ
染色性の判断はブランク（比較例１）と鮮明性が同等以上であるものを○、鮮明性が劣るものを問題があるとして×とした。
【００６９】
［合成例１］
セルロース（日本製紙（株）製溶解パルプ、相対粘度１３．８）１００重量部に、酢酸２４０重量部とプロピオン酸６７重量部を加え、５０℃の温度で３０分間混合した。混合物を室温まで冷却した後、氷浴中で冷却した無水酢酸１７２重量部と無水プロピオン酸１６８重量部をエステル化剤として、硫酸４重量部をエステル化触媒として加えて、１５０分間撹拌を行い、エステル化反応を行った。エステル化反応において、温度が４０℃を超えるときは、水浴で冷却した。反応後、反応停止剤として酢酸１００重量部と水３３重量部の混合溶液を２０分間かけて添加して、過剰の無水物を加水分解した。その後、酢酸３３３重量部と水１００重量部を加えて、８０℃の温度で１時間加熱撹拌した。反応終了後、炭酸ナトリウム６重量部を含む水溶液を加えて、析出したセルロースアセテートプロピオネートを濾別し、続いて水で洗浄した後、６０℃の温度で４時間乾燥した。得られたセルロースアセテートプロピオネートのアセチル基およびプロピオニル基の平均置換度は各々２．０と０．７であり、重量平均分子量（Ｍｗ）は１７．８万であった。
【００７０】
［合成例２］
セルロースとして相対粘度７．５のものを用い、最終の加熱攪拌を１．５時間行うこと以外は合成例１と同様の手法でセルロースアセテートプロピオネートを得た。アセチル基およびプロピオニル基の平均置換度は各々１．９と０．６であり、重量平均分子量（Ｍｗ）は８．２万であった。
【００７１】
実施例１
合成例１で製造したセルロースアセテートプロピオネート８１．２重量％とセラリカ野田製「“精製カルナウバワックスＮｏ．１”（酸価２．９）」１．０重量％および平均分子量６００のポリエチレングリコール（ＰＥＧ６００）１７．７重量％さらにホスファイト系着色防止剤としてビス（２，６−ジ−ｔ−ブチル−４−メチルフェニル）ペンタエリスリトールジホスファイト０．１重量％を二軸エクストルーダーにて２３０℃の温度で混練し、５ｍｍ程度にカッティングしてセルロース脂肪酸エステル組成物ペレットを得た。このペレットの２６０℃、１２０ｓ−１での溶融粘度は２５５Ｐａ・ｓであった。
【００７２】
このペレットを８０℃の温度で８時間の真空乾燥を行い（乾燥後の含水分率は６００ｐｐｍ）、紡糸温度２６０℃にて吐出量１０．０ｇ／ｍｉｎの条件で０．２３ｍｍφ−０．３０ｍｍＬの口金孔を１２ホール有した口金より紡出した。この紡出糸条を、温度２５℃、風速０．２５ｍ／ｓｅｃの冷却風によって冷却し、油剤を付与して収束させた後、１０００ｍ／ｍｉｎで回転する第１ゴデットローラーにて引き取った後ワインダーにて巻き取った。製糸性は良好であり、糸切れは発生しなかった。
【００７３】
得られた繊維の物性を表１に示すが、良好な強伸度を有していた。この繊維を用いて幅約１０ｃｍの筒編みを作製し、精練を行った。続いて、油剤を除去した繊維の静摩擦係数の測定を行ったところ、摩擦係数が十分低いことがわかった。これらの工程中に糸のほつれや穴あきは認められず、工程通過性は良好であった。染色を行い、得られた布帛は深い青色を呈していた。また、力学特性を表１に示すが、良好な強伸度を有していた。
【００７４】
実施例２、３、４、５
滑剤として、エチレンビスステアリン酸アミド２．０ｗｔ％を用いたこと以外は、実施例１と同様の手法でセルロース脂肪酸エステル組成物ペレットを得た。このペレットの２６０℃、１２０ｓ−１での溶融粘度は２５５Ｐａ・ｓであった（実施例２）。
【００７５】
滑剤として、日本油脂社製「“モディパー”（登録商標）ＦＳ７００」（メタクリル酸共重合シリコーン）を５．０ｗｔ％用いたこと以外は、実施例１と同様の手法でセルロース脂肪酸エステル組成物ペレットを得た。このペレットの２６０℃、１２０ｓ−１での溶融粘度は２６０Ｐａ・ｓであった（実施例３）。
【００７６】
滑剤として、日本ユニコーン社製「Ｆ２−２４１−０１」（エポキシ化シリコーン）を１．０ｗｔ％用いたこと以外は、実施例１と同様の手法でセルロース脂肪酸エステル組成物ペレットを得た。このペレットの２６０℃、１２０ｓ−１での溶融粘度は２５０Ｐａ・ｓであった（実施例４）。
【００７７】
滑剤として、セラリカ野田製「“精製カルナウバワックスＮｏ．１”（酸価２．９）」を２．０ｗｔ％用いたこと以外は、実施例１と同様の手法でセルロース脂肪酸エステル組成物ペレットを得た。このペレットの２６０℃、１２０ｓ−１での溶融粘度は２５０Ｐａ・ｓであった（実施例５）。
【００７８】
これらの各ペレットを用いて、実施例１と同様の手法で溶融紡糸を行った。製糸性は良好であり、糸切れは発生しなかった。得られた繊維の物性を表１に示すが、良好な強伸度を有していた。
【００７９】
これらの繊維を用いて実施例１と同様の手法で筒編みを作製し、精練、静摩擦係数測定、染色を行った。工程途中でのほつれ、穴あきは発生せず、得られた布帛は深い青色を呈していた。また、力学特性を表１に示すが、良好な強伸度を有していた。
【００８０】
実施例６
合成例２で製造したセルロースアセテートプロピオネートを用いたこと以外は、実施例１と同様の組成および手法でセルロース脂肪酸エステル組成物ペレットを得た。このペレットの２６０℃、１２０ｓ−１での溶融粘度は４０Ｐａ・ｓであった。
【００８１】
これらの各ペレットを用い、紡糸温度を２５０℃としたこと以外は、実施例１と同様の手法で溶融紡糸を行った。製糸性は良好であり、糸切れは発生しなかった。得られた繊維の物性を表１に示すが、良好な強伸度を有していた。
【００８２】
これらの繊維を用いて実施例１と同様の手法で筒編みを作製し、精練、静摩擦係数測定、染色を行った。工程途中でのほつれ、穴あきは発生せず、得られた布帛は深い青色を呈していた。また、力学特性を表１に示すが、良好な強伸度を有していた。
【００８３】
比較例１
合成例１で製造したセルロースアセテートプロピオネート８２．０重量％および平均分子量６００のポリエチレングリコール（ＰＥＧ６００）１７．９重量％さらにホスファイト系着色防止剤としてビス（２，６−ジ−ｔ−ブチル−４−メチルフェニル）ペンタエリスリトールジホスファイト０．１重量％を実施例１と同様の方法で混練し、セルロース脂肪酸エステル組成物ペレットを得た。このペレットの２６０℃、１２０ｓ−１での溶融粘度は２６０Ｐａ・ｓであった。
【００８４】
このペレットを用いて、実施例１と同様の手法で溶融紡糸を行った。製糸性は良好であり、糸切れは発生しなかった。得られた繊維の物性を表１に示すが、良好な強伸度を有していた。
【００８５】
これらの繊維を用いて実施例１と同様の手法で筒編みを作製し、精練、静摩擦係数測定、染色を行った。静摩擦係数が高いことがわかった。工程途中でのほつれ、穴あきは発生せず、得られた布帛は深い青色を呈していた。また、力学特性を表１に示すが、良好な強伸度を有していた。
【００８６】
比較例２
滑剤としてタルクを用いたこと以外は、実施例１と同様の手法でセルロース脂肪酸エステル組成物ペレットを得た。このペレットの２６０℃、１２０ｓ−１での溶融粘度は２６５Ｐａ・ｓであった。
【００８７】
このペレットを用いて、実施例１と同様の手法で溶融紡糸を行った。製糸性は良好であり、糸切れは発生しなかった。得られた繊維の物性を表１に示すが、良好な強伸度を有していた。
【００８８】
この繊維を用いて実施例１と同様の手法で筒編みを作製し、精練、静摩擦係数測定、染色を行った。静摩擦係数は十分に低いが、得られた布帛はやや白っぽい青色であった。また、力学特性を表１に示すが、良好な強伸度を有していた。
【００８９】
【表１】
2007100260.tif 000002
【産業上の利用可能性】
【００９０】
本発明のセルロース脂肪酸エステル繊維は、衣料用繊維、産業用繊維および不織布等として用いることができ、セルロース脂肪酸エステル繊維の特徴である鮮明性を失わずに繊維間摩擦係数を低減した繊維を提供可能であることから特にニットに代表される衣料用繊維として好適に用いることができる。